ROD MATERIAL FOR NON-TEMPERED MACHINE COMPONENT, STEEL ROD FOR NON-TEMPERED MACHINE COMPONENT, AND NON-TEMPERED MACHINE COMPONENTA steel wire for a non heat-treated mechanical part includes, as a chemical composition, by mass%, a predetermined amount of C, Si, Mn, Cr, Mo, Ti, Al, B, Nb, and V, and limited P, S, N, and O and a remainder of Fe and impurities; in which a structure includes, by volume%, a bainite of greater than or equal to 75×[C%]+25, and a remainder of one or more of a ferrite and a pearlite when an amount of C is set to [C%] by mass%; when an average aspect ratio of a bainite block in a second surface layer area of the steel wire is set as R1, the R1 is greater than or equal to 1.2; when an average grain size of a bainite block in a third surface layer area of the steel wire is set to PS3 µm, and an average grain size of a bainite block in a third center portion of the steel wire is set to PC3 µm, the PS3 satisfies Expression (c), and the PS3 and the PC3 satisfy Expression (d), a standard deviation of a grain size of the bainite block in the structure is less than or equal to 8.0 µm; and a tensile strength is in a range of 800 MPa to 1600 MPa, PS3≤20/R1PS3/PC3≤0.95A steel wire for a non heat-treated mechanical part, the steel wire comprising, as a chemical composition, by mass%, C: 0.18% to 0.65%, Si: 0.05% to 1.5%, Mn: 0.50% to 2.0%, Cr: 0% to 1.50%, Mo: 0% to 0.50%, Ti: 0% to 0.050%, Al: 0% to 0.050%, B: 0% to 0.0050%, Nb: 0% to 0.050%, V: 0% to 0.20%, P: limited to less than or equal to 0.030%, S: limited to less than or equal to 0.030%, N: limited to less than or equal to 0.0050%, O: limited to less than or equal to 0.01%, and a remainder of Fe and impurities; wherein a structure includes, by volume%, a bainite of greater than or equal to 75×[C%]+25, and a remainder of one or more of a ferrite and a pearlite when an amount of C is set to [C%] by mass%; when a diameter of the steel wire is set to D2 mm, an area from a surface of the steel wire to a depth of 0.1×D2 mm toward a center line of a cross section is set as a second surface layer area of the steel wire, and an average aspect ratio of a bainite block in the second surface layer area of the steel wire is set to R1 in the cross section parallel to a longitudinal direction of the steel wire, the R1 is greater than or equal to 1.2; when the diameter of the steel wire is set to D2 mm, an area from a surface of the steel wire to a depth of 0.1×D2 mm toward a center of a cross section is set as a third surface layer area of the steel wire, an area from the depth of 0.25×D2 mm to the center of the cross section is set as a third center portion of the steel wire, an average grain size of a bainite block in the third surface layer area of the steel wire is set to PS3 µm, and an average grain size of a bainite block in the third center portion of the steel wire is set to PC3 µm in the cross section perpendicular to the longitudinal direction of the steel wire, the PS3 satisfies Expression (c), PS3≤20/R1 and the PS3 and the PC3 satisfy Expression (d), PS3/PC3≤0.95 a standard deviation of a grain size of the bainite block in the structure is less than or equal to 8.0 µm; and a tensile strength is in a range of 800 MPa to 1600 MPa.
비조질 기계 부품용 선재, 비조질 기계 부품용 강선 및 비조질 기계 부품이 비조질 기계 부품용 강선은 화학 성분으로서, 질량%로, 소정의 양 C, Si, Mn, Cr, Mo, Ti, Al, B, Nb, V를 함유하고, P, S, N, O를 제한하고, 잔부가 Fe 및 불순물이고; 질량%로 상기 C의 함유량을 [C%]라 할 때, 조직이 체적%로 75×[C%]+25 이상의 베이나이트를 포함하고, 잔부가 페라이트 및 펄라이트 중 하나 이상이고; 상기 강선의 제2 표층부에 있어서의 상기 베이나이트 블록의 평균 애스펙트비를 R1이라 할 때, 상기 R1이 1.2 이상이고; 상기 강선의 제3 표층부에 있어서의 상기 베이나이트 블록의 평균 입경을 PS3㎛, 상기 강선의 제3 중심부에 있어서의 상기 베이나이트 블록의 평균 입경을 PC3㎛라 할 때, 상기 PS3이 하기 식 (c)를 만족시키고, 또한 상기 PS3과 상기 PC3이 하기 식 (d)를 만족시키고; 상기 조직에 있어서의 상기 베이나이트 블록의 입경의 표준 편차가 8.0㎛ 이하이고; 인장 강도가 800㎫ 내지 1600㎫이다. PS3≤20/R1 … (c) PS3/PC3≤0.95 … (d)강선이며,화학 성분으로서, 질량%로,C: 0.18% 내지 0.65%,Si: 0.05% 내지 1.5%,Mn: 0.50% 내지 2.0%,Cr: 0% 내지 1.50%,Mo: 0% 내지 0.50%,Ti: 0% 내지 0.050%,Al: 0% 내지 0.050%,B: 0% 내지 0.0050%,Nb: 0% 내지 0.050%,V: 0% 내지 0.20%를 함유하고,P: 0.030% 이하,S: 0.030% 이하,N: 0.0050% 이하,O: 0.01% 이하로 제한되고,잔부가 Fe 및 불순물이고;질량%로의 상기 C의 함유량을 [C%]라 할 때, 조직이 체적%로 75×[C%]+25 이상의 베이나이트를 포함하고, 잔부가 페라이트 및 펄라이트 중 하나 이상이고;상기 강선의 길이 방향에 평행인 단면에 있어서, 상기 강선의 직경을 D2㎜라 하고, 상기 강선의 표면으로부터 상기 단면의 중심선을 향하여 깊이 0.1×D2㎜까지의 영역을 상기 강선의 제2 표층부라 하고, 상기 강선의 제2 표층부에 있어서의 베이나이트 블록의 평균 애스펙트비를 R1이라 할 때, 상기 R1이 1.2 이상이고;상기 강선의 길이 방향에 수직인 단면에 있어서, 상기 강선의 직경을 D2㎜라 하고, 상기 강선의 표면으로부터 상기 단면의 중심을 향하여 깊이 0.1×D2㎜까지의 영역을 상기 강선의 제3 표층부, 깊이 0.25×D2㎜로부터 상기 단면의 중심까지의 영역을 상기 강선의 제3 중심부라 하고, 상기 강선의 제3 표층부에 있어서의 상기 베이나이트 블록의 평균 입경을 PS3㎛, 상기 강선의 제3 중심부에 있어서의 상기 베이나이트 블록의 평균 입경을 PC3㎛라 할 때,상기 PS3이 하기 식 (c)를 만족시키고, 또한상기 PS3과 상기 PC3이 하기 식 (d)를 만족시키고;상기 조직에 있어서의 상기 베이나이트 블록의 입경의 표준 편차가 8.0㎛ 이하이고;인장 강도가 800㎫ 내지 1600㎫인것을 특징으로 하는, 비조질 기계 부품용 강선.PS3≤20/R1 … (c)PS3/PC3≤0.95 … (d)